(57)【要約】  下記成分（Ａ）及び成分（Ｂ）を含有する組成物を皮膚に適用する、皮膚のシワ改善方法。  （Ａ）シリコーン構造を有するポリマーであって、所定の方法（１）により測定される変形割合が０．３以上１以下であり、かつ、所定の方法（２）により行われる円筒形マンドレル法による耐屈曲性試験において、該ポリマーの膜にクラックが発生しない円筒形マンドレルの最小直径が２ｍｍ以上２５ｍｍ以下であるポリマー  （Ｂ）１気圧下、４０℃、６０％Ｒ．Ｈ．で３０分乾燥後の揮発率が１４％以上である揮発性油【特許請求の範囲】
【請求項１】
下記成分（Ａ）及び成分（Ｂ）を含有する組成物を皮膚に適用する、皮膚のシワ改善方法。
（Ａ）シリコーン構造を有するポリマーであって、下記方法（１）により測定される変形割合が０．３以上１以下であり、かつ、下記方法（２）により行われる円筒形マンドレル法による耐屈曲性試験において、該ポリマーの膜にクラックが発生しない円筒形マンドレルの最小直径が２ｍｍ以上２５ｍｍ以下であるポリマー
方法（１）：前記ポリマーの１０質量％ヘキサメチルジシロキサン溶液を調製する。該溶液０．００５ｇを、幅２０ｍｍ×長さ１００ｍｍ×厚さ０．０３ｍｍのポリエチレンシートの片面に、短辺の一端から長さ方向に向けて幅２０ｍｍ×長さ５０ｍｍの範囲に塗布し、４０℃に設定した恒温槽中で１０分乾燥させる。前記溶液を塗布した部分のポリエチレンシートの長さをＬ１、乾燥後に収縮により変形した部分のポリエチレンシートの長さをＬ２とし、Ｌ２／Ｌ１の値を変形割合とする。
方法（２）：前記ポリマーの３０質量％ヘキサメチルジシロキサン溶液を調製する。該溶液を、２００μｍのアプリケーターを用いて幅５０ｍｍ×長さ１００ｍｍ×厚さ０．１ｍｍのポリエチレンテレフタレートフィルムに塗布し、４０℃に設定した恒温槽中で１２０分乾燥させて試験片を作製する。該試験片を用いて、ＪＩＳ  Ｋ５６００−５−１：１９９９で規定する円筒形マンドレル法に準拠して耐屈曲性試験を行い、該試験片上のポリマー膜にクラックが発生しない円筒形マンドレルの最小直径を求める。
（Ｂ）１気圧下、４０℃、６０％Ｒ．Ｈ．で３０分乾燥後の揮発率が１４％以上である揮発性油
【請求項２】
下記成分（Ａ）及び成分（Ｂ）を含有する組成物を皮膚のシワ周辺部に適用する工程と、次いで該組成物を乾燥させて成分（Ａ）を収縮させる工程とを有する、皮膚のシワ改善方法。
（Ａ）シリコーン構造を有するポリマーであって、下記方法（１）により測定される変形割合が０．３以上１以下であり、かつ、下記方法（２）により行われる円筒形マンドレル法による耐屈曲性試験において、該ポリマーの膜にクラックが発生しない円筒形マンドレルの最小直径が２ｍｍ以上２５ｍｍ以下であるポリマー
方法（１）：前記ポリマーの１０質量％ヘキサメチルジシロキサン溶液を調製する。該溶液０．００５ｇを、幅２０ｍｍ×長さ１００ｍｍ×厚さ０．０３ｍｍのポリエチレンシートの片面に、短辺の一端から長さ方向に向けて幅２０ｍｍ×長さ５０ｍｍの範囲に塗布し、４０℃に設定した恒温槽中で１０分乾燥させる。前記溶液を塗布した部分のポリエチレンシートの長さをＬ１、乾燥後に収縮により変形した部分のポリエチレンシートの長さをＬ２とし、Ｌ２／Ｌ１の値を変形割合とする。
方法（２）：前記ポリマーの３０質量％ヘキサメチルジシロキサン溶液を調製する。該溶液を、２００μｍのアプリケーターを用いて幅５０ｍｍ×長さ１００ｍｍ×厚さ０．１ｍｍのポリエチレンテレフタレートフィルムに塗布し、４０℃に設定した恒温槽中で１２０分乾燥させて試験片を作製する。該試験片を用いて、ＪＩＳ  Ｋ５６００−５−１：１９９９で規定する円筒形マンドレル法に準拠して耐屈曲性試験を行い、該試験片上のポリマー膜にクラックが発生しない円筒形マンドレルの最小直径を求める。
（Ｂ）１気圧下、４０℃、６０％Ｒ．Ｈ．で３０分乾燥後の揮発率が１４％以上である揮発性油
【請求項３】
下記成分（Ａ）及び成分（Ｂ）を含有する組成物を皮膚のシワ周辺部に適用する方法。
（Ａ）シリコーン構造を有するポリマーであって、下記方法（１）により測定される変形割合が０．３以上１以下であり、かつ、下記方法（２）により行われる円筒形マンドレル法による耐屈曲性試験において、該ポリマーの膜にクラックが発生しない円筒形マンドレルの最小直径が２ｍｍ以上２５ｍｍ以下であるポリマー
方法（１）：前記ポリマーの１０質量％ヘキサメチルジシロキサン溶液を調製する。該溶液０．００５ｇを、幅２０ｍｍ×長さ１００ｍｍ×厚さ０．０３ｍｍのポリエチレンシートの片面に、短辺の一端から長さ方向に向けて幅２０ｍｍ×長さ５０ｍｍの範囲に塗布し、４０℃に設定した恒温槽中で１０分乾燥させる。前記溶液を塗布した部分のポリエチレンシートの長さをＬ１、乾燥後に収縮により変形した部分のポリエチレンシートの長さをＬ２とし、Ｌ２／Ｌ１の値を変形割合とする。
方法（２）：前記ポリマーの３０質量％ヘキサメチルジシロキサン溶液を調製する。該溶液を、２００μｍのアプリケーターを用いて幅５０ｍｍ×長さ１００ｍｍ×厚さ０．１ｍｍのポリエチレンテレフタレートフィルムに塗布し、４０℃に設定した恒温槽中で１２０分乾燥させて試験片を作製する。該試験片を用いて、ＪＩＳ  Ｋ５６００−５−１：１９９９で規定する円筒形マンドレル法に準拠して耐屈曲性試験を行い、該試験片上のポリマー膜にクラックが発生しない円筒形マンドレルの最小直径を求める。
（Ｂ）１気圧下、４０℃、６０％Ｒ．Ｈ．で３０分乾燥後の揮発率が１４％以上である揮発性油
【請求項４】
前記シワ周辺部において前記組成物を適用する領域が、シワの方向と交差する領域の少なくとも一部を含む請求項２又は３に記載の方法。
【請求項５】
前記領域が、シワの方向に沿った領域である請求項４に記載の方法。
【請求項６】
前記領域が、シワを挟んだ両側である請求項４又は５に記載の方法。
【請求項７】
前記成分（Ｂ）が炭化水素油及びシリコーン油からなる群から選ばれる１種以上である請求項１〜６のいずれかに記載の方法。
【請求項８】
前記成分（Ｂ）がイソドデカン、ヘキサメチルジシロキサン、メチルトリメチコン、及び、２５℃における動粘度が２ｃＳｔ以下のジメチルポリシロキサンからなる群から選ばれる１種以上である請求項１〜７のいずれかに記載の方法。
【請求項９】
前記組成物中の前記成分（Ｂ）の含有量が１質量％以上９９．９質量％以下である請求項１〜８のいずれか１項に記載の方法。
【請求項１０】
前記成分（Ａ）がシリコーン変性ポリノルボルネン、シリコーン変性プルラン、トリメチルシロキシケイ酸、トリフルオロプロピルジメチル／トリメチルシロキシケイ酸、及びアクリルシリコーンデンドリマーからなる群から選ばれる１種以上である、請求項１〜９のいずれか１項に記載の方法。
【請求項１１】
前記方法（２）により求められるマンドレルの最小直径（ｍｍ）に対する、前記方法（１）により求められる変形割合の比率［（変形割合）／（マンドレルの最小直径）］が０．０１以上０．５以下である、請求項１〜１０のいずれか１項に記載の方法。
【請求項１２】
前記組成物中の前記成分（Ａ）の含有量が０．１質量％以上３０質量％以下である、請求項１〜１１のいずれか１項に記載の方法。
【発明の詳細な説明】
【技術分野】
【０００１】
本発明は、皮膚のシワ改善方法に関する。
【背景技術】
【０００２】
加齢によって人の皮膚にはシワが多くなる。これは皮膚の老化現象の一部であり、皮膚組織の変化、紫外線を浴びた影響など複数の因子に左右される。
皮膚のシワを目立たなくするための技術が提案されているが、美容整形による方法では皮膚に侵襲することにより形状制御する必要があった。皮膚のシワを非侵襲で改善するスキンケア商品も知られているが、その改善効果は極めて低く、シワの悩みを持つ女性の満足度は得られていなかった。
そこで、非侵襲で皮膚の形状を制御し、効果的にシワを改善できる方法が望まれている。【０００３】
ところで、化粧膜の均一性や化粧料の持ちを向上させることを目的として、膜形成性ポリマーを配合した化粧料が知られている。特許文献１は、所定のフラクトオリゴ糖脂肪酸エステル、揮発性炭化水素、及び油溶性被膜形成樹脂を配合した、塗布性及び化粧膜の均一性に優れるメイクアップ用化粧料に関する。特許文献２は、ポリシクロオレフィン重合体の骨格に所定の官能基を導入した膜形成性ポリマーを含み、化粧もちや感触が良好な化粧料に関する。
【先行技術文献】
【特許文献】
【０００４】
【特許文献１】特開２００８−２４７７６１号公報
【特許文献２】特開２０１２−１７３１７号公報
【発明の概要】
【０００５】
本発明は下記［１］〜［３］に関する。
［１］下記成分（Ａ）及び成分（Ｂ）を含有する組成物を皮膚に適用する、皮膚のシワ改善方法。
（Ａ）シリコーン構造を有するポリマーであって、下記方法（１）により測定される変形割合が０．３以上１以下であり、かつ、下記方法（２）により行われる円筒形マンドレル法による耐屈曲性試験において、該ポリマーの膜にクラックが発生しない円筒形マンドレルの最小直径が２ｍｍ以上２５ｍｍ以下であるポリマー
方法（１）：前記ポリマーの１０質量％ヘキサメチルジシロキサン溶液を調製する。該溶液０．００５ｇを、幅２０ｍｍ×長さ１００ｍｍ×厚さ０．０３ｍｍのポリエチレンシートの片面に、短辺の一端から長さ方向に向けて幅２０ｍｍ×長さ５０ｍｍの範囲に塗布し、４０℃に設定した恒温槽中で１０分乾燥させる。前記溶液を塗布した部分のポリエチレンシートの長さをＬ１、乾燥後に収縮により変形した部分のポリエチレンシートの長さをＬ２とし、Ｌ２／Ｌ１の値を変形割合とする。
方法（２）：前記ポリマーの３０質量％ヘキサメチルジシロキサン溶液を調製する。該溶液を、２００μｍのアプリケーターを用いて幅５０ｍｍ×長さ１００ｍｍ×厚さ０．１ｍｍのポリエチレンテレフタレートフィルムに塗布し、４０℃に設定した恒温槽中で１２０分乾燥させて試験片を作製する。該試験片を用いて、ＪＩＳ  Ｋ５６００−５−１：１９９９で規定する円筒形マンドレル法に準拠して耐屈曲性試験を行い、該試験片上のポリマー膜にクラックが発生しない円筒形マンドレルの最小直径を求める。
（Ｂ）１気圧下、４０℃、６０％Ｒ．Ｈ．で３０分乾燥後の揮発率が１４％以上である揮発性油
［２］下記成分（Ａ）及び成分（Ｂ）を含有する組成物を皮膚のシワ周辺部に適用する工程と、次いで該組成物を乾燥させて成分（Ａ）を収縮させる工程とを有する、皮膚のシワ改善方法。
（Ａ）シリコーン構造を有するポリマーであって、前記方法（１）により測定される変形割合が０．３以上１以下であり、かつ、前記方法（２）により行われる円筒形マンドレル法による耐屈曲性試験において、該ポリマーの膜にクラックが発生しない円筒形マンドレルの最小直径が２ｍｍ以上２５ｍｍ以下であるポリマー
（Ｂ）１気圧下、４０℃、６０％Ｒ．Ｈ．で３０分乾燥後の揮発率が１４％以上である揮発性油
［３］下記成分（Ａ）及び成分（Ｂ）を含有する組成物を皮膚のシワ周辺部に適用する方法。
（Ａ）シリコーン構造を有するポリマーであって、前記方法（１）により測定される変形割合が０．３以上１以下であり、かつ、前記方法（２）により行われる円筒形マンドレル法による耐屈曲性試験において、該ポリマーの膜にクラックが発生しない円筒形マンドレルの最小直径が２ｍｍ以上２５ｍｍ以下であるポリマー
（Ｂ）１気圧下、４０℃、６０％Ｒ．Ｈ．で３０分乾燥後の揮発率が１４％以上である揮発性油
【発明の詳細な説明】
【０００６】
本発明は、下記成分（Ａ）及び成分（Ｂ）を含有する組成物を皮膚に適用する、皮膚のシワ改善方法に関する。
また本発明は、下記成分（Ａ）及び成分（Ｂ）を含有する組成物を皮膚のシワ周辺部に適用する工程と、次いで該組成物を乾燥させて成分（Ａ）を収縮させる工程とを有する、皮膚のシワ改善方法に関する。
（Ａ）シリコーン構造を有するポリマーであって、下記方法（１）により測定される変形割合が０．３以上１以下であり、かつ、下記方法（２）により行われる円筒形マンドレル法による耐屈曲性試験において、該ポリマーの膜にクラックが発生しない円筒形マンドレルの最小直径が２ｍｍ以上２５ｍｍ以下であるポリマー
方法（１）：前記ポリマーの１０質量％ヘキサメチルジシロキサン溶液を調製する。該溶液０．００５ｇを、幅２０ｍｍ×長さ１００ｍｍ×厚さ０．０３ｍｍのポリエチレンシートの片面に、短辺の一端から長さ方向に向けて幅２０ｍｍ×長さ５０ｍｍの範囲に塗布し、４０℃に設定した恒温槽中で１０分乾燥させる。前記溶液を塗布した部分のポリエチレンシートの長さをＬ１、乾燥後に収縮により変形した部分のポリエチレンシートの長さをＬ２とし、Ｌ２／Ｌ１の値を変形割合とする。
方法（２）：前記ポリマーの３０質量％ヘキサメチルジシロキサン溶液を調製する。該溶液を、２００μｍのアプリケーターを用いて幅５０ｍｍ×長さ１００ｍｍ×厚さ０．１ｍｍのポリエチレンテレフタレートフィルムに塗布し、４０℃に設定した恒温槽中で１２０分乾燥させて試験片を作製する。該試験片を用いて、ＪＩＳ  Ｋ５６００−５−１：１９９９で規定する円筒形マンドレル法に準拠して耐屈曲性試験を行い、該試験片上のポリマー膜にクラックが発生しない円筒形マンドレルの最小直径を求める。
（Ｂ）大気圧下、４０℃、５０％Ｒ．Ｈ．で３０分乾燥後の揮発率が１４％以上である揮発性油
以下、これらの方法を適宜「本発明の改善方法」ともいう。
【０００７】
さらに本発明は、前記成分（Ａ）及び成分（Ｂ）を含有する組成物を皮膚のシワ周辺部に適用する方法に関する。以下、当該方法を適宜「本発明の適用方法」ともいう。
【０００８】
本明細書において「皮膚のシワ」とは、皮膚表面に現れる凹凸及び筋目を意味する。皮膚のシワは口の回り、目の周り、額、首等に現れやすい。小さな筋目が小ジワ、大きな筋目が大ジワであり、大ジワは法令線、頬等の毛穴流れで発生する。本発明の方法はいずれのシワも目立たなくする効果を奏し、特に、法令線のような大ジワであっても非侵襲で改善できる点で好適である。
【０００９】
本発明者は、前記所定の変形割合及び耐屈曲性を有する、シリコーン構造を有するポリマー（以下、単に「成分（Ａ）」ともいう）、及び前記所定の揮発性油（以下、単に「成分（Ｂ）」ともいう）を含有する組成物を皮膚に適用することにより、非侵襲で皮膚の形状を制御し、皮膚のシワを目立たなくすることができることを見出した。
本明細書において「皮膚のシワ改善方法」とは、後述するように、前記組成物に含有される成分（Ａ）の収縮作用によりシワ周辺部の皮膚を引っ張って伸ばし、非侵襲で皮膚の形状を制御する方法である。すなわち物理的に皮膚のシワを伸ばして皮膚表面の凹凸形状を平坦化させる方法であり、例えば、化粧料等を皮膚に適用して皮膚表面の凹凸を埋めたり、光学的にシワを目立たなくする方法とは異なる概念である。
【００１０】
＜成分（Ａ）＞
本発明に用いる成分（Ａ）は、シリコーン構造を有するポリマーであって、下記方法（１）により測定される変形割合が０．３以上１以下であり、かつ、下記方法（２）により行われる円筒形マンドレル法による耐屈曲性試験において、該ポリマーの膜にクラックが発生しない円筒形マンドレルの最小直径が２ｍｍ以上２５ｍｍ以下である。
方法（１）：前記ポリマーの１０質量％ヘキサメチルジシロキサン溶液を調製する。該溶液０．００５ｇを、幅２０ｍｍ×長さ１００ｍｍ×厚さ０．０３ｍｍのポリエチレンシートの片面に、短辺の一端から長さ方向に向けて幅２０ｍｍ×長さ５０ｍｍの範囲に塗布し、４０℃に設定した恒温槽中で１０分乾燥させる。前記溶液を塗布した部分のポリエチレンシートの長さをＬ１、乾燥後に収縮により変形した部分のポリエチレンシートの長さをＬ２とし、Ｌ２／Ｌ１の値を変形割合とする。
方法（２）：前記ポリマーの３０質量％ヘキサメチルジシロキサン溶液を調製する。該溶液を、２００μｍのアプリケーターを用いて幅５０ｍｍ×長さ１００ｍｍ×厚さ０．１ｍｍのポリエチレンテレフタレートフィルムに塗布し、４０℃に設定した恒温槽中で１２０分乾燥させて試験片を作製する。該試験片を用いて、ＪＩＳ  Ｋ５６００−５−１：１９９９で規定する円筒形マンドレル法に準拠して耐屈曲性試験を行い、該試験片上のポリマー膜にクラックが発生しない円筒形マンドレルの最小直径を求める。
【００１１】
成分（Ａ）が方法（１）により測定される上記変形割合を満たすことにより、例えば成分（Ａ）であるポリマーを含有する組成物をシワ周辺部の皮膚に塗布するなどして適用し、次いで該組成物を乾燥させた際に、該ポリマーを含む膜の収縮とともに該膜に密着した皮膚表面が収縮する。この作用により、シワを生じている部分の皮膚が伸ばされるので、シワを目立たなくすることができる。したがって本発明の改善方法は、前記組成物を皮膚のシワ周辺部に適用する工程と、次いで該組成物を乾燥させて成分（Ａ）を収縮させる工程とを有することが好ましい。
【００１２】
前記方法（１）による成分（Ａ）の変形割合（Ｌ２／Ｌ１）の評価方法を、図１を参照して説明する。まず、組成物に使用する成分（Ａ）の１０質量％ヘキサメチルジシロキサン溶液を調製する。この溶液０．００５ｇを、図１（ａ）に示す、幅（Ｗ）２０ｍｍ×長さ（Ｌ０）１００ｍｍ×厚さ０．０３ｍｍのポリエチレンシート１の片面に、ポリエチレンシート１の短辺の一端１ａから長さ方向に向けて幅２０ｍｍ×長さ５０ｍｍの範囲（図１（ａ）に示す２の部分）に塗布し、４０℃に設定した恒温槽中で１０分乾燥させる。図１（ｂ）は、前記溶液を塗布したポリエチレンシート１を乾燥した後、その一部が成分（Ａ）であるポリマーの収縮により変形（カール）したポリエチレンシートの模式図である。
乾燥後のポリエチレンシート（図１（ｂ））において、溶液を塗布した部分のポリエチレンシートの長さをＬ１（５０ｍｍ）、乾燥後に収縮により変形した部分のポリエチレンシートの長さをＬ２とし、Ｌ２／Ｌ１を算出して、この値を変形割合とする。Ｌ２はポリエチレンシート１の２本の長辺上で計測した値の平均値とする。Ｌ２／Ｌ１の値が大きいほど、乾燥による該ポリマーの収縮量が大きいことを示し、Ｌ２／Ｌ１の上限は１である。
【００１３】
皮膚のシワを伸ばして目立たなくさせる観点から、成分（Ａ）の前記方法（１）により評価される変形割合Ｌ２／Ｌ１は、０．３以上であり、好ましくは０．５以上、より好ましくは０．６以上、更に好ましくは０．７以上、より更に好ましくは０．８以上、より更に好ましくは０．８５以上、より更に好ましくは０．９以上、より更に好ましくは０．９５以上であり、上限は１である。
当該変形割合は、具体的には実施例に記載の方法で評価することができる。
【００１４】
また成分（Ａ）は耐屈曲性に優れ、前記方法（２）により行われる円筒形マンドレル法による耐屈曲性試験において、成分（Ａ）であるポリマーの膜にクラックが発生しない円筒形マンドレルの最小直径が２ｍｍ以上２５ｍｍ以下である。これにより、成分（Ａ）を含む組成物により形成される膜はひび割れを起こしにくく、かつ、皮膚形状に追従した状態で収縮しやすくなる。
上記円筒形マンドレルの最小直径が小さいほど耐屈曲性が良好であることを意味する。前記ポリマーを含む膜が収縮する際の該膜と皮膚表面との十分な密着性を得る観点から、当該最小直径は２５ｍｍ以下、好ましくは２０ｍｍ以下、より好ましくは１２ｍｍ以下、更に好ましくは８ｍｍ以下、より更に好ましくは６ｍｍ以下、より更に好ましくは５ｍｍ以下である。一方で、皮膚のシワを伸ばして目立たなくさせるために十分な強度及び形状制御効果を付与する観点から、クラックが発生しない円筒形マンドレルの最小直径は、好ましくは２ｍｍ以上、より好ましくは３ｍｍ以上である。当該円筒形マンドレルの最小直径の具体的範囲は、好ましくは２〜２５ｍｍ、より好ましくは２〜２０ｍｍ、更に好ましくは２〜１２ｍｍ、より更に好ましくは２〜８ｍｍ、より更に好ましくは３〜６ｍｍ、より更に好ましくは３〜５ｍｍである。
当該耐屈曲性は、ＪＩＳ  Ｋ５６００−５−１：１９９９で規定するタイプ１の折り曲げ試験装置を用いて、具体的には実施例に記載の方法で評価することができる。
【００１５】
また、成分（Ａ）の、前記方法（２）により求められるマンドレルの最小直径（ｍｍ）に対する、前記方法（１）により求められる変形割合の比率［（変形割合）／（マンドレルの最小直径）］は、皮膚のシワ改善効果の観点から、好ましくは０．０１以上、より好ましくは０．０２以上、更に好ましくは０．１０以上、より更に好ましくは０．１５以上であり、皮膚のシワを伸ばして目立たなくさせるために十分な強度及び形状制御効果を付与する観点から、好ましくは０．５以下、より好ましくは０．４以下である。前記比率の具体的範囲は、好ましくは０．０１〜０．５、より好ましくは０．０２〜０．５、さらに好ましくは０．１０〜０．５、より更に好ましくは０．１５〜０．５、より更に好ましくは０．１５〜０．４である。
【００１６】
本明細書において「シリコーン構造」とは、下記一般式（Ｉ）で表される構造をいう。
【化１】
2020067359.tif 000002
一般式（Ｉ）中、Ｒ１はそれぞれ独立に炭素数１以上１２以下の炭化水素基であり、ｐは１以上の整数である。本発明に適用した際に皮膚のシワを伸ばして目立たなくさせ、十分なシワ改善効果を得る観点（以下、「皮膚のシワ改善効果」ともいう）及び汎用性の観点から、Ｒ１は好ましくは炭素数１以上１２以下のアルキル基又は炭素数６以上１２以下のアリール基であり、より好ましくは炭素数１以上１２以下のアルキル基又はフェニル基、更に好ましくは炭素数１以上３以下のアルキル基、より更に好ましくはメチル基である。
【００１７】
成分（Ａ）であるポリマーはシリコーン構造を有していればよく、シリコーン構造のみからなるポリマーでもよいが、前記所定の特性を有するポリマーとする観点では、一部にシリコーン構造を有するポリマーであることが好ましい。
一部にシリコーン構造を有するポリマーである場合、該シリコーン構造はポリマー中、主鎖、側鎖のいずれに存在していてもよく、前記所定の特性を有するポリマーとする観点では、側鎖に存在していることが好ましい。
シリコーン構造がポリマー主鎖に存在する場合、その結合形態にも特に制限はなく、例えば、シリコーン構造がポリマー主鎖の末端に存在していてもよいし、ポリマー主鎖中にシリコーン構造がブロック状又はランダム状に結合した共重合ポリマーであってもよい。また、シリコーン構造を有する化合物によりグラフト変性されたポリマーも用いることができる。
【００１８】
本発明に用いられる成分（Ａ）としてはシリコーン変性ポリマーが好ましく、その具体例としては、シリコーン変性ポリノルボルネン等のノルボルナン構造含有シリコーン変性ポリマー；シリコーン変性プルラン；トリアルキルシロキシケイ酸、フッ素変性アルキルシロキシケイ酸、フェニル変性アルキルシロキシケイ酸等のシリコーン構造含有ケイ酸化合物；シリコーンデンドリマー；等が挙げられる。
【００１９】
（ノルボルナン構造含有シリコーン変性ポリマー）
本明細書においてノルボルナン構造とは、下記式で示される構造を意味する。ノルボルナン構造含有シリコーン変性ポリマーは、ポリマー中の任意の部位に該式で示される構造を有するシリコーン変性ポリマーであればよい。
【化２】
2020067359.tif 000003
ノルボルナン構造含有シリコーン変性ポリマーとしては、下記一般式（１）又は（２）で表される繰り返し単位を有するポリマーが挙げられる。
【化３】
2020067359.tif 000004
式中、Ｒ２はそれぞれ独立に炭素数１以上１２以下のアルキル基であり、Ｘは下記式（ｉ）で表される基である。ａは１以上３以下の整数であり、ｂは０以上２以下の整数である。
【化４】
2020067359.tif 000005
式中、Ｒ１は前記と同じであり、ｃは１以上５以下の整数である。
【化５】
2020067359.tif 000006
式中、Ｒ１、Ｒ２及びｂは前記と同じであり、ｄは２以上５以下の整数である。
【００２０】
前記一般式（１）中、Ｒ２はそれぞれ独立に炭素数１以上１２以下のアルキル基であり、皮膚のシワ改善効果の観点及び汎用性の観点から、メチル基、エチル基、ｎ−プロピル基、ブチル基、又はペンチル基が好ましく、メチル基がより好ましい。
Ｘは前記式（ｉ）で表される基であり、式（ｉ）中、Ｒ１はそれぞれ独立に炭素数１以上１２以下の炭化水素基である。皮膚のシワ改善効果の観点及び汎用性の観点から、Ｒ１は好ましくは炭素数１以上１２以下のアルキル基又は炭素数６以上１２以下のアリール基であり、より好ましくは炭素数１以上１２以下のアルキル基又はフェニル基、更に好ましくは炭素数１以上３以下のアルキル基、より更に好ましくはメチル基である。ｃは１以上５以下の整数であり、汎用性の観点から、ｃ＝１が好ましい。すなわちＸは、好ましくはトリメチルシロキシ基である。
ａは１以上３以下の整数であり、例えばａ＝２の繰り返し単位とａ＝３の繰り返し単位が混合して存在する重合体であってよい。汎用性の観点から、ａは３であることが好ましい。ｂは０以上２以下の整数であり、同様の観点から、好ましくは０、１又はこれらの組み合わせであり、０がより好ましい。
【００２１】
前記一般式（２）中、Ｒ１、Ｒ２及びｂは前記と同じである。ｄは２以上５以下の整数であり、汎用性の観点から、ｄ＝２が好ましい。一般式（２）における環状シリコーン構造は、同様の観点から、Ｒ１及びＲ２がメチル基であり、ｄが２又は３であることが好ましい。すなわち一般式（２）における環状シリコーン構造は、好ましくは下記式（４）又は（５）で示される構造である。
【化６】
2020067359.tif 000007
【００２２】
皮膚のシワ改善効果の観点から、ノルボルナン構造含有シリコーン変性ポリマー中の前記一般式（１）又は（２）で表される繰り返し単位の割合は、該ポリマー中の全繰り返し単位数のうち、好ましくは１０％以上、より好ましくは３０％以上、更に好ましくは５０％以上である。また、上限は１００％であり、好ましくは９５％以下、より好ましくは９０％以下、更に好ましくは７０％以下である。ノルボルナン構造含有シリコーン変性ポリマー中の前記一般式（１）又は（２）で表される繰り返し単位数の具体的範囲は、該ポリマー中の全繰り返し単位数のうち、好ましくは１０〜１００％、より好ましくは１０〜９５％、更に好ましくは３０〜９０％、より更に好ましくは５０〜７０％である。
【００２３】
ノルボルナン構造含有シリコーン変性ポリマーは、前記一般式（１）又は（２）で表される繰り返し単位に加えて、下記一般式（３）で表される繰り返し単位を有してもよい。
【化７】
2020067359.tif 000008
式中、Ｒ３〜Ｒ６はそれぞれ独立に、水素原子、ハロゲン原子、炭素数１以上１０以下の、アルキル基、アルケニル基、シクロアルキル基、アリール基、アルコキシ基、アリールオキシ基及びハロゲン化炭化水素基から選ばれる置換基、又は、オキセタニル基、アルコキシカルボニル基、ポリオキシアルキレン基、ポリグリセリル基、又はアルコキシシリル基である。Ｒ３〜Ｒ６から選ばれる２つの基は、互いに結合して脂環構造、芳香環構造、カルボイミド基又は酸無水物基を形成していてもよい。ｂは前記と同じである。
【００２４】
ノルボルナン構造含有シリコーン変性ポリマー中の上記一般式（３）で表される繰り返し単位の割合は、皮膚のシワ改善効果の観点から、該ポリマー中の全繰り返し単位数のうち、好ましくは９０％以下、より好ましくは７０％以下、更に好ましくは５０％以下である。また上記一般式（３）で表される繰り返し単位を含む場合、その割合は、該ポリマー中の全繰り返し単位数のうち、好ましくは５％以上、より好ましくは１０％以上、更に好ましくは３０％以上である。ノルボルナン構造含有シリコーン変性ポリマー中の前記一般式（３）で表される繰り返し単位数の具体的範囲は、該ポリマー中の全繰り返し単位数のうち、好ましくは５〜９０％、より好ましくは１０〜７０％、更に好ましくは３０〜５０％である。
ノルボルナン構造含有シリコーン変性ポリマー中の上記一般式（１）〜（３）で表される繰り返し単位の割合は、１Ｈ−ＮＭＲ測定により求めることができる。
【００２５】
ノルボルナン構造含有シリコーン変性ポリマーとしては、シリコーン変性ポリノルボルネンが好ましく、より好ましくは下記式（６）で表されるシリコーン変性ポリノルボルネンである。
【化８】
2020067359.tif 000009
式中、ｅ、ｆは繰り返し単位数であり、それぞれ独立に１以上の整数である。
皮膚のシワ改善効果の観点から、一般式（６）中のｅとｆの割合は、好ましくはｅ／ｆ＝２０／８０〜９０／１０（ｍｏｌ／ｍｏｌ）、より好ましくは３０／７０〜８０／２０（ｍｏｌ／ｍｏｌ）、更に好ましくは５０／５０〜７０／３０（ｍｏｌ／ｍｏｌ）である。
【００２６】
ノルボルナン構造含有シリコーン変性ポリマーの数平均分子量Ｍｎは、収縮性と耐屈曲性とを両立する観点及び皮膚のシワ改善効果の観点から、好ましくは５万以上、より好ましくは１０万以上、更に好ましくは２０万以上であり、好ましくは２００万以下、より好ましくは１５０万以下、更に好ましくは８０万以下、より更に好ましくは６０万以下である。ノルボルナン構造含有シリコーン変性ポリマーの数平均分子量Ｍｎの具体的範囲は、好ましくは５万〜２００万、より好ましくは１０万〜１５０万、更に好ましくは２０万〜８０万、より更に好ましくは２０万〜６０万である。
当該ポリマーの数平均分子量Ｍｎは、ポリスチレンを標準物質としたゲルろ過クロマトグラフィー（ＧＰＣ）法により測定でき、具体的には実施例に記載の方法により測定できる。
【００２７】
ノルボルナン構造含有シリコーン変性ポリマーは、例えば、ノルボルナン構造を含有するか又はノルボルナン構造を形成し得るシリコーン変性環状オレフィンモノマーを公知の方法で付加重合させて得られる。
例えば前記一般式（１）又は（２）で表される繰り返し単位を有するノルボルナン構造含有シリコーン変性ポリマーであれば、下記一般式（１ａ）又は（２ａ）で表される環状オレフィンモノマーを付加重合させて得ることができる。さらに、下記一般式（３ａ）で表される環状オレフィンモノマーを共重合させてもよい。
【化９】
2020067359.tif 000010
式中、Ｒ１はそれぞれ独立に炭素数１以上１２以下のアルキル基であり、Ｘは下記式（ｉ）で表される基である。ａは１以上３以下の整数であり、ｂは０以上２以下の整数である。
【化１０】
2020067359.tif 000011
式中、Ｒ２はそれぞれ独立に炭素数１以上１２以下の炭化水素基であり、ｃは１以上５以下の整数である。
【化１１】
2020067359.tif 000012
式中、Ｒ１、Ｒ２及びｂは前記と同じであり、ｄは２以上５以下の整数である。
【化１２】
2020067359.tif 000013
式中、Ｒ３〜Ｒ６はそれぞれ独立に、水素原子、ハロゲン原子、炭素数１以上１０以下の、アルキル基、アルケニル基、シクロアルキル基、アリール基、アルコキシ基、アリールオキシ基及びハロゲン化炭化水素基から選ばれる置換基、又は、オキセタニル基、アルコキシカルボニル基、ポリオキシアルキレン基、ポリグリセリル基、又はアルコキシシリル基である。Ｒ３〜Ｒ６から選ばれる２つの基は、互いに結合して脂環構造、芳香環構造、カルボイミド基又は酸無水物基を形成していてもよい。ｂは前記と同じである。
【００２８】
上記一般式（３ａ）で表される環状オレフィンモノマーを共重合させる場合、その使用量は、皮膚のシワ改善効果の観点から、重合に使用する全モノマーを１００モル％として、好ましくは９０モル％以下、より好ましくは７０モル％以下、更に好ましくは５０モル％以下であり、また、好ましくは５モル％以上、より好ましくは１０モル％以上、更に好ましくは３０モル％以上である。
【００２９】
前記式（６）で表されるシリコーン変性ポリノルボルネンは、下記式（６ａ）で表されるトリス（トリメチルシロキシ）シリルノルボルネンと、ノルボルネンとを付加重合させて得ることができる。
【化１３】
2020067359.tif 000014
皮膚のシワ改善効果の観点から、トリス（トリメチルシロキシ）シリルノルボルネンと、ノルボルネンとの共重合比は、好ましくは２０／８０〜９０／１０（ｍｏｌ／ｍｏｌ）、より好ましくは３０／７０〜８０／２０（ｍｏｌ／ｍｏｌ）であり、更に好ましくは５０／５０〜７０／３０（ｍｏｌ／ｍｏｌ）である。
【００３０】
なお、前記一般式（１）〜（３）、及び前記式（６）において示される繰り返し単位は、いずれも原料モノマーである環状オレフィンモノマーの２，３−付加構造単位を示すものであるが、該環状オレフィンモノマーの付加重合による２，７−付加構造単位となっているものが含まれていてもよい。
【００３１】
ノルボルナン構造含有シリコーン変性ポリマーとしては、ノルボルネン／トリス（トリメチルシロキシ）シリルノルボルネン）コポリマーが好ましく、ＩＮＣＩ名（Ｉｎｔｅｒｎａｔｉｏｎａｌ  Ｃｏｓｍｅｔｉｃ  Ｉｎｇｒｅｄｉｅｎｔ  Ｄｉｃｔｉｏｎａｒｙ  ａｎｄ  Ｈａｎｄｂｏｏｋ，第１６版，第２巻，２０１６年，ｐ．２２７４）：ＮＯＲＢＯＲＮＥＮＥ／ＴＲＩＳ（ＴＲＩＭＥＴＨＹＬＳＩＬＯＸＹ）ＳＩＬＹＬＮＯＲＢＯＲＮＥＮＥ  ＣＯＰＯＬＹＭＥＲで表記される化合物である。
市販のノルボルナン構造含有シリコーン変性ポリマーとしては、信越化学工業（株）製「ＮＢＮ−３０−ＩＤ」（ノルボルネン／トリス（トリメチルシロキシ）シリルノルボルネン）コポリマーのイソドデカン溶液）等が挙げられる。
【００３２】
（シリコーン変性プルラン）
シリコーン変性プルランとしては、側鎖にシリコーン構造を有するプルランが挙げられ、具体的には、皮膚のシワ改善効果の観点及び汎用性の観点から、プルラン中のＯＨ基の水素原子の少なくとも一部が下記一般式（７）で表される基で置換されたシリコーン変性プルランが好ましい。
【化１４】
2020067359.tif 000015
式中、Ｚ１は単結合又は２価の有機基である。Ｒ２、Ｘ、ａは前記と同じであり、同様の観点から、Ｘは好ましくはトリメチルシロキシ基、ａは好ましくは３である。
【００３３】
一般式（７）において、同様の観点から、Ｚ１は２価の有機基であることが好ましく、下記一般式（８）又は（９）で表される２価の基がより好ましく、下記一般式（９）で表される２価の基がより好ましい。
【化１５】
2020067359.tif 000016
式中、Ｒ１１は炭素数１以上１０以下のアルキレン基であり、メチレン基、エチレン基、トリメチレン基、プロピレン基、ブチレン基等が例示される。同様の観点から、これらの中でもエチレン基、トリメチレン基、プロピレン基が好ましく、トリメチレン基又はプロピレン基がより好ましい。
【００３４】
市販のシリコーン変性プルランとしては、信越化学工業（株）製「ＴＳＰＬ−３０−ＩＤ」（トリ（トリメチルシロキシ）シリルプロピルカルバミド酸プルランのイソドデカン溶液）、「ＴＳＰＬ−３０−Ｄ５」（トリ（トリメチルシロキシ）シリルプロピルカルバミド酸プルランのシクロペンタシロキサン溶液）等が挙げられる。
【００３５】
（シリコーン構造含有ケイ酸化合物）
本発明に用いられるシリコーン構造含有ケイ酸化合物としては、末端にシリコーン構造を有するシリケート化合物が挙げられ、例えば、トリアルキルシロキシケイ酸、フッ素変性アルキルシロキシケイ酸、フェニル変性アルキルシロキシケイ酸等が挙げられる。
トリアルキルシロキシケイ酸におけるアルキル基は、皮膚のシワ改善効果の観点及び汎用性の観点から、好ましくは炭素数１以上１０以下、より好ましくは炭素数１以上４以下であり、更に好ましくはメチル基である。トリアルキルシロキシケイ酸の具体例としてはトリメチルシロキシケイ酸が挙げられる。
フッ素変性アルキルシロキシケイ酸としては、トリアルキルシロキシケイ酸中のアルキル基の少なくとも一部の水素原子がフッ素原子に置換された化合物が挙げられる。その具体例としては、トリフルオロプロピルジメチルシロキシケイ酸、トリフルオロプロピルジメチル／トリメチルシロキシケイ酸等が挙げられる。
フェニル変性アルキルシロキシケイ酸としては、例えば、フェニルプロピルジメチルシロキシケイ酸、フェニルプロピルジメチル／トリメチルシロキシケイ酸等が挙げられる。
【００３６】
シリコーン構造含有ケイ酸化合物の中でも、皮膚のシワ改善効果の観点からはトリアルキルシロキシケイ酸及びフッ素変性アルキルシロキシケイ酸からなる群から選ばれる１種以上が好ましい。
【００３７】
市販のシリコーン構造含有ケイ酸化合物としては、信越化学工業（株）製「ＫＦ−７３１２Ｊ」、「ＫＦ−７３１２Ｋ」、「ＫＦ−７３１２Ｔ」、「ＫＦ−７３１２Ｌ」、「Ｘ−２１−５２４９」、「Ｘ−２１−５２５０」、「ＫＦ−９０２１」、「Ｘ−２１−５５９５」、「Ｘ−２１−５６１６」、「ＫＦ−９０２１Ｌ」、「Ｘ−２１−５２４９Ｌ」、「Ｘ−２１−５２５０Ｌ」等のトリメチルシロキシケイ酸（溶液）、モメンティブ・パフォーマンス・マテリアルズ・ジャパン合同会社製「ＸＳ６６−Ｂ８２２６」（トリフルオロプロピルジメチル／トリメチルシロキシケイ酸のシクロペンタシロキサン溶液）、「ＸＳ６６−Ｂ８６３６」（トリフルオロプロピルジメチル／トリメチルシロキシケイ酸のジメチコン溶液）、「ＳｉｌＳｈｉｎｅ１５１」（フェニルプロピルジメチルシロキシケイ酸）等を用いることができる。
【００３８】
（シリコーンデンドリマー）
シリコーンデンドリマーとしては、例えば、シロキサンデンドリマー構造を側鎖に有するビニル系ポリマーが挙げられる。シロキサンデンドリマー構造は、皮膚のシワ改善効果の観点及び汎用性の観点から、具体的には下記一般式（１０）で表される基であることが好ましい。
【化１６】
2020067359.tif 000017
式中、Ｒ１は前記と同じである。Ｚ２は単結合又は２価の有機基である。Ｘ１はｉ＝１とした場合の下記一般式（１１）で表される基であり、ｉは該基の階層を示す１以上１０以下の整数である。
【化１７】
2020067359.tif 000018
式中、Ｒ１は前記と同じであり、Ｒ１２は炭素数１以上１０以下のアルキル基である。Ｚ３は炭素数２以上１０以下のアルキレン基である。Ｘｉ+１は水素原子、炭素数１以上１０以下のアルキル基、アリール基又は一般式（１１）で表される基であり、ａｉは０以上３以下の整数である。
【００３９】
一般式（１０）において、Ｚ２は単結合又は２価の有機基であり、汎用性の観点から、２価の有機基であることが好ましく、下記一般式（１２）、（１３）又は（１４）で表される２価の基がより好ましい。
【化１８】
2020067359.tif 000019
式中、Ｒ１３は炭素数１以上１０以下のアルキレン基であり、メチレン基、エチレン基、トリメチレン基、プロピレン基、ブチレン基等が例示され、汎用性の観点から、エチレン基、トリメチレン基、又はプロピレン基が好ましい。Ｒ１４は炭素数１以上１０以下のアルキル基であり、メチル基、エチル基、プロピル基、ブチル基が例示され、同様の観点から、メチル基が好ましい。Ｒ１５は炭素数１以上１０以下のアルキレン基であり、メチレン基、エチレン基、トリメチレン基、プロピレン基、ブチレン基等が例示され、同様の観点から、エチレン基が好ましい。ｑは０以上４以下の整数であり、ｒは０又は１である。
【００４０】
上記のシロキサンデンドリマー構造を側鎖に有するビニル系ポリマー（以下、単に「ビニル系ポリマー」ともいう）としては、下記一般式（１５）で表される単量体由来の繰り返し単位を有するポリマーが挙げられる。
【化１９】
2020067359.tif 000020
式中、Ｒ１及びＸ１は前記と同じである。Ｙはビニル結合を含む基であり、例えば、ビニル基、２−アクリロイルオキシエチル基、３−アクリロイルオキシプロピル基、２−メタクリロイルオキシエチル基、３−メタクリロイルオキシプロピル基、４−ビニルフェニル基、３−ビニルフェニル基、４−（２−プロペニル）フェニル基、３−（２−プロペニル）フェニル基、２−（４−ビニルフェニル）エチル基、２−（３−ビニルフェニル）エチル基、アリル基、５−ヘキセニル基が挙げられる。これらのうち、汎用性の観点から、好ましくは（メタ）アクリロイル基又はビニル基、より好ましくは（メタ）アクリロイル基である。
【００４１】
当該ビニル系ポリマーは、前記一般式（１５）で表される単量体以外のビニル系単量体に由来する繰り返し単位をさらに含んでもよい。当該ビニル系単量体としては、ビニル結合を含む基を有しかつ前記一般式（１５）で表される単量体以外の単量体であり、例えば、（メタ）アクリル酸、アルキル（メタ）アクリレート、ヒドロキシアルキル（メタ）アクリレート、芳香環含有（メタ）アクリレート、脂肪酸ビニルエステル、（メタ）アクリルアミド、スチレン又はその誘導体等が挙げられ、これらを１種又は２種以上用いることができる。これらの中でも、汎用性の観点から、（メタ）アクリル酸、アルキル（メタ）アクリレート、ヒドロキシアルキル（メタ）アクリレート、芳香環含有（メタ）アクリレート等の（メタ）アクリル系単量体が好ましい。
【００４２】
ビニル系ポリマー中の、前記一般式（１５）で表される単量体由来の繰り返し単位の含有量は、皮膚のシワ改善効果の観点から、該ビニル系ポリマー中の全繰り返し単位に対し、好ましくは０．１質量％以上、より好ましくは１０質量％以上、更に好ましくは２０質量％以上である。また、上限は１００質量％である。
【００４３】
前記ビニル系ポリマーは、アクリル系ポリマーであることがより好ましい。すなわち、好ましいシリコーンデンドリマーとしては、シロキサンデンドリマー構造を側鎖に有するアクリル系ポリマー（以下、「アクリルシリコーンデンドリマー」ともいう）である。アクリルシリコーンデンドリマーは、前記一般式（１５）において、Ｙが（メタ）アクロイル基である単量体由来の繰り返し単位を有するポリマーであり、一般式（１５）で表される単量体以外の（メタ）アクリル系単量体に由来する繰り返し単位をさらに含んでもよい。
【００４４】
市販のシリコーンデンドリマーとしては、東レ・ダウコーニング（株）製「ＦＡ  ４００１  ＣＭ  Ｓｉｌｉｃｏｎｅ  Ａｃｒｙｌａｔｅ」（アクリレート−ポリトリメチルシロキシメタクリレート共重合体のシクロペンタシロキサン溶液）、「ＦＡ  ４００２  ＩＤ  Ｓｉｌｉｃｏｎｅ  Ａｃｒｙｌａｔｅ」（アクリレート−ポリトリメチルシロキシメタクリレート共重合体のイソドデカン溶液）等のアクリルシリコーンデンドリマーが挙げられる。
【００４５】
上記ポリマーの中でも、皮膚のシワ改善効果の観点からは、シリコーン変性ポリノルボルネン、シリコーン変性プルラン、トリメチルシロキシケイ酸、トリフルオロプロピルジメチル／トリメチルシロキシケイ酸、及びアクリルシリコーンデンドリマーからなる群から選ばれる１種以上が好ましく、シリコーン変性ポリノルボルネン、シリコーン変性プルラン、トリメチルシロキシケイ酸、及びトリフルオロプロピルジメチル／トリメチルシロキシケイ酸からなる群から選ばれる１種以上がより好ましく、皮膚のシワ改善効果及び耐屈曲性の観点からは、シリコーン変性ポリノルボルネン及びシリコーン変性プルランからなる群から選ばれる１種以上が更に好ましく、シリコーン変性ポリノルボルネンがより更に好ましい。
【００４６】
本発明に用いる組成物中の成分（Ａ）の含有量は、皮膚のシワ改善効果の観点から、好ましくは０．１質量％以上、より好ましくは０．５質量％以上、更に好ましくは１質量％以上、より更に好ましくは５質量％以上である。また、組成物の塗布性、処方の自由度、及び乾燥後に皮膚に違和感を与えないという観点から、組成物中の成分（Ａ）の含有量は、好ましくは３０質量％以下、より好ましくは２５質量％以下、更に好ましくは２０質量％以下、より更に好ましくは１５質量％以下である。組成物中の成分（Ａ）の含有量の具体的範囲は、好ましくは０．１〜３０質量％、より好ましくは０．５〜２５質量％、更に好ましくは１〜２０質量％、より更に好ましくは１〜１５質量％、より更に好ましくは５〜１５質量％である。
【００４７】
＜成分（Ｂ）＞
本発明に用いる組成物は、皮膚のシワ改善効果を高める観点から、成分（Ｂ）として、１気圧下、４０℃、６０％Ｒ．Ｈ．で３０分乾燥後の揮発率が１４％以上である揮発性油を含有する。成分（Ｂ）を含有させると、成分（Ａ）を含有する組成物の乾燥速度が向上することにより乾燥過程での成分（Ａ）の収縮が加速して、前述の作用機構により皮膚のシワを伸ばして目立たなくする効果がより向上する。
上記効果を得る観点から、成分（Ｂ）は、１気圧下、４０℃、６０％Ｒ．Ｈ．で３０分乾燥後の揮発率が、好ましくは１８％以上、より好ましくは２５％以上、更に好ましくは３０％以上、より更に好ましくは４５％以上、より更に好ましくは６５％以上、より更に好ましくは８０％以上、より更に好ましくは９５％以上である。また、上限は１００％である。
成分（Ｂ）の揮発率は、試料０．５ｇを直径４０ｍｍのガラス製シャーレに入れ、１気圧下、６０％Ｒ．Ｈ．の環境下で、４０℃にて３０分静置して乾燥させて、乾燥前の試料質量をＷ０（ｇ）、乾燥後の試料質量をＷ１（ｇ）とし、｛（Ｗ０−Ｗ１）／Ｗ０｝×１００の値として求める。この値が大きいほど揮発速度が速く、乾燥しやすいことを意味する。
なお、成分（Ｂ）として２種以上の揮発性油を用いてもよい。
上記揮発率は、具体的には実施例に記載の方法で測定できる。
【００４８】
成分（Ｂ）の好ましい具体例としては、皮膚のシワ改善効果を高める観点から、炭化水素油及びシリコーン油からなる群から選ばれる１種以上であってかつ揮発率が上記範囲となる油剤が挙げられる。これらの中でも、イソドデカン（揮発率３３％）、ヘキサメチルジシロキサン（揮発率１００％）、メチルトリメチコン、及び、２５℃における動粘度が２ｃＳｔ以下のジメチルポリシロキサンからなる群から選ばれる１種以上が好ましい。なお当該動粘度は、例えばウベローデ粘度計を用いて測定できる。
皮膚のシワ改善効果を高める観点から、成分（Ｂ）は、より好ましくはイソドデカン、ヘキサメチルジシロキサン、及び、２５℃における動粘度が１．５ｃＳｔ以下のジメチルポリシロキサンからなる群から選ばれる１種以上であり、更に好ましくはヘキサメチルジシロキサン、及び、２５℃における動粘度が１ｃＳｔ以下のジメチルポリシロキサンからなる群から選ばれる１種以上であり、より更に好ましくはヘキサメチルジシロキサンである。
【００４９】
ヘキサメチルジシロキサン、及び、２５℃における動粘度が２ｃＳｔ以下のジメチルポリシロキサンの市販品としては、信越化学工業（株）製の「ＫＦ−９６Ｌ−０．６５ｃｓ」（ヘキサメチルジシロキサン）、「ＴＭＦ１．５」、「ＫＦ−９６Ｌ−１ｃｓ」（オクタメチルトリシロキサン）、「ＫＦ−９６Ｌ−１．５ｃｓ」、「ＫＦ−９６Ｌ−２ｃｓ」、東レ・ダウコーニング（株）製の「ＳＨ２００Ｃ  Ｆｌｕｉｄ  １ｃｓ」、「ＳＨ２００Ｃ  Ｆｌｕｉｄ  １．５ｃｓ」，モメンティブ・パフォーマンス・マテリアルズ・ジャパン合同会社製の「ＴＳＦ４５１−０．６５」、旭化成ワッカーシリコーン（株）製の「ＢＥＬＳＩＬ  ＤＭ０．６５」等が挙げられる。
【００５０】
本発明に用いる組成物中の成分（Ｂ）の含有量は、皮膚のシワ改善効果を高める観点から、好ましくは１質量％以上、より好ましくは５質量％以上、更に好ましくは１０質量％以上、より更に好ましくは２０質量％以上、より更に好ましくは２５質量％以上、より更に好ましくは３５質量％以上、より更に好ましくは４５質量％以上、より更に好ましくは５０質量％以上、より更に好ましくは６０質量％以上、より更に好ましくは７０質量％以上、より更に好ましくは８０質量％以上であり、皮膚のシワ改善効果を高める観点及び処方の自由度の観点から、好ましくは９９．９質量％以下、より好ましくは９９．５質量％以下、更に好ましくは９９質量％以下、より更に好ましくは９７質量％以下、より更に好ましくは９５質量％以下である。組成物中の成分（Ｂ）の含有量の具体的範囲は、好ましくは１〜９９．９質量％、より好ましくは５〜９９．９質量％、更に好ましくは５〜９９．５質量％、より更に好ましくは１０〜９９．５質量％、より更に好ましくは２０〜９９．５質量％、より更に好ましくは２５〜９９．５質量％、より更に好ましくは３５〜９９．５質量％、より更に好ましくは３５〜９９質量％、より更に好ましくは４５〜９９質量％、より更に好ましくは５０〜９９質量％、より更に好ましくは６０〜９９質量％、より更に好ましくは７０〜９９質量％、より更に好ましくは８０〜９９質量％、より更に好ましくは８０〜９７質量％、より更に好ましくは８０〜９５質量％である。
【００５１】
また、皮膚のシワ改善効果を高める観点から、成分（Ｂ）の揮発率（％）と、組成物中の成分（Ｂ）の含有量（質量％）との積を１００で除した値［揮発率（％）×含有量（質量％）／１００］が、好ましくは５以上、好ましくは２０以上、好ましくは３５以上、より好ましくは４０以上、より更に好ましくは４５以上、更に好ましくは６０以上、より更に好ましくは７０以上である。［揮発率（％）×含有量（質量％）／１００］は、好ましくは９９．９以下である。
【００５２】
＜その他の成分＞
本発明に用いる組成物は前記成分の他、本発明の目的を損なわない範囲で、化粧料等に通常配合されるその他の成分を適宜含有してもよい。当該成分としては、例えば、界面活性剤、水溶性高分子、酸化防止剤、紫外線吸収剤、ビタミン剤、防腐剤、ｐＨ調整剤、香料、植物エキス類、保湿剤、着色剤、冷感剤、制汗剤、殺菌剤、皮膚賦活剤等が挙げられる。
【００５３】
本発明に用いる組成物の形態は、塗布等により皮膚に適用可能な形態であればよく、例えば溶液、乳液、クリーム、ローション、ジェル、パック、シート、泡状等の形態が挙げられる。
【００５４】
本発明に用いる組成物は、皮膚に塗布等して適用し、次いで該組成物を乾燥させることにより成分（Ａ）を収縮させて皮膚のシワ改善効果を奏する観点から、皮膚への適用時に液状であることが好ましく、２５℃において液状であることがより好ましい。
【００５５】
また本発明に用いる組成物は、皮膚に塗布等して適用し、次いで該組成物を乾燥させる工程での成分（Ａ）の収縮を加速させ、皮膚のシワ改善効果を高める観点から、水の含有量が少ないことが好ましい。組成物中の水の含有量としては、好ましくは１５質量％以下、より好ましくは１０質量％以下、更に好ましくは５質量％以下、より更に好ましくは２質量％以下、より更に好ましくは１質量％以下、より更に好ましくは０．５質量％以下、より更に好ましくは０．１質量％以下である。
【００５６】
本発明の皮膚のシワ改善方法においては、具体的には、前記組成物を皮膚のシワ周辺部に塗布することなどにより適用することが好ましい。
また、本発明の適用方法においては、例えば、シワの周辺部に前記組成物を塗布することにより適用する。当該適用方法により、前述の作用機構により非侵襲で皮膚の形状を制御することができ、皮膚のシワを目立たなくすることができる。
本明細書における「皮膚のシワ周辺部」は、シワの内部、すなわち皮膚表面の凹部や筋目の凹部とは区別される。本発明ではシワ周辺部の皮膚に前記組成物を適用することで、該組成物を乾燥させた際に成分（Ａ）を含む膜の収縮とともにシワ周辺部の皮膚表面が収縮し、シワを生じている部分の皮膚が引っ張られてシワが目立たなくなるというものである。なお本発明の改善方法及び本発明の適用方法においては、本発明の効果が得られる限り、前記組成物を皮膚のシワ周辺部のみに限らず、シワの内部にも適用することを妨げない。
【００５７】
上記効果を得る観点から、シワ周辺部の中でも、前記組成物を適用する領域としては、シワの方向と交差する領域の少なくとも一部を含むことが好ましい。シワの方向とは筋目が走る方向をいう。シワの方向と交差する領域に前記組成物を適用することで、シワを生じている部分の皮膚が伸ばされてシワが目立たなくなるためである。
シワの方向と交差する領域としては、シワの方向に沿った領域であることが好ましく、該領域はシワの片側のみでもよく、両側でもよい。特に、シワを挟んだ両側に前記組成物を適用することがより好ましい。シワを生じている部分の皮膚をシワの両側から引っ張ることにより、シワをより目立たなくすることができるためである。
シワの方向に沿った領域に前記組成物を適用する形態としては、例えば当該領域に前記組成物を面状、帯状、線状又はドット状に塗布する形態が挙げられ、具体的には、後述する図２〜図４に示す形態を例示できる。
【００５８】
また、例えば法令線のように、シワの方向が重力方向に対し並行でない場合は、前記組成物を適用する領域（シワの方向と交差する領域）がシワの上側の領域を含むことが好ましい。ここでいう「重力方向」とは、人が直立している場合に重力が働く方向を意味し、「上側」とは、上記重力方向とは逆方向を意味する。少なくともシワの上側の領域に前記組成物を適用することで、シワを生じている部分の皮膚を上側に引っ張り、シワをより目立たなくすることができる。上記と同様の観点から、シワの方向が重力方向に対し並行でない場合において、前記組成物を適用する領域がシワを挟んだ上側及び下側の領域であり、かつ、シワの上側の領域の方がシワの下側の領域よりも広い範囲であることがより好ましい。
【００５９】
本発明の方法において前記組成物を適用する形態の一例を図２〜図４に示す。
図２はシワ（法令線）の周辺部の皮膚に組成物を面状又は帯状に塗布した形態であり、図２（ａ）はシワの上側の領域、図２（ｂ）（ｃ）はシワを挟んだ上側及び下側の領域にそれぞれ組成物を塗布したものである。シワをより目立たなくする観点からは、図２（ｃ）のように、組成物を塗布する領域がシワを挟んだ上側及び下側の領域であり、かつ、シワの上側の領域の方がシワの下側の領域よりも広いことがより好ましい。
図３（ａ）（ｂ）（ｃ）はシワ（法令線）の周辺部の皮膚に組成物を線状に塗布した形態であり、図４（ａ）（ｂ）はシワ（法令線）の周辺部の皮膚に組成物をドット状に塗布した形態である。図３，４に示すように、前記組成物を線状又はドット状に塗布する場合も、皮膚をシワの両側から均等に引っ張る観点から、シワを挟んだ上側及び下側の領域に組成物を塗布することが好ましい。
【００６０】
本発明の適用方法において、前記組成物の使用量は、シワを目立たなくする効果を発現しうる限り特に制限されないが、法令線に対しては、例えば０．０１ｇ以上、１０ｇ以下の量である。
【００６１】
本発明の適用方法においては、前記組成物を皮膚のシワ周辺部に塗布するなどして適用する工程と、次いで該組成物を乾燥させて前記成分（Ａ）を収縮させる工程とを有することが好ましい。該乾燥により、皮膚に塗布等した組成物中の成分（Ａ）が収縮し、この収縮作用でシワ周辺部の皮膚を引っ張って伸ばすことにより皮膚表面の凹凸形状を平坦化させ、ひいてはシワを目立たなくする効果を奏する。
乾燥後は、必要に応じ前記組成物を除去してもよい。あるいは前記組成物を皮膚に適用し、次いで乾燥させた後、前記組成物を除去せず、その上から化粧を施してもよい。
【００６２】
上述の実施形態に関し、本発明はさらに以下の実施態様を開示する。
＜１＞
下記成分（Ａ）及び成分（Ｂ）を含有する組成物を皮膚に適用する、皮膚のシワ改善方法。
（Ａ）シリコーン構造を有するポリマーであって、下記方法（１）により測定される変形割合が０．３以上１以下であり、かつ、下記方法（２）により行われる円筒形マンドレル法による耐屈曲性試験において、該ポリマーの膜にクラックが発生しない円筒形マンドレルの最小直径が２ｍｍ以上２５ｍｍ以下であるポリマー
方法（１）：前記ポリマーの１０質量％ヘキサメチルジシロキサン溶液を調製する。該溶液０．００５ｇを、幅２０ｍｍ×長さ１００ｍｍ×厚さ０．０３ｍｍのポリエチレンシートの片面に、短辺の一端から長さ方向に向けて幅２０ｍｍ×長さ５０ｍｍの範囲に塗布し、４０℃に設定した恒温槽中で１０分乾燥させる。前記溶液を塗布した部分のポリエチレンシートの長さをＬ１、乾燥後に収縮により変形した部分のポリエチレンシートの長さをＬ２とし、Ｌ２／Ｌ１の値を変形割合とする。
方法（２）：前記ポリマーの３０質量％ヘキサメチルジシロキサン溶液を調製する。該溶液を、２００μｍのアプリケーターを用いて幅５０ｍｍ×長さ１００ｍｍ×厚さ０．１ｍｍのポリエチレンテレフタレートフィルムに塗布し、４０℃に設定した恒温槽中で１２０分乾燥させて試験片を作製する。該試験片を用いて、ＪＩＳ  Ｋ５６００−５−１：１９９９で規定する円筒形マンドレル法に準拠して耐屈曲性試験を行い、該試験片上のポリマー膜にクラックが発生しない円筒形マンドレルの最小直径を求める。
（Ｂ）１気圧下、４０℃、６０％Ｒ．Ｈ．で３０分乾燥後の揮発率が１４％以上である揮発性油
＜２＞
下記成分（Ａ）及び成分（Ｂ）を含有する組成物を皮膚のシワ周辺部に適用する工程と、次いで該組成物を乾燥させて成分（Ａ）を収縮させる工程とを有する、皮膚のシワ改善方法。
（Ａ）シリコーン構造を有するポリマーであって、前記方法（１）により測定される変形割合が０．３以上１以下であり、かつ、前記方法（２）により行われる円筒形マンドレル法による耐屈曲性試験において、該ポリマーの膜にクラックが発生しない円筒形マンドレルの最小直径が２ｍｍ以上２５ｍｍ以下であるポリマー
（Ｂ）１気圧下、４０℃、６０％Ｒ．Ｈ．で３０分乾燥後の揮発率が１４％以上である揮発性油
＜３＞
成分（Ａ）がノルボルナン構造含有シリコーン変性ポリマー、シリコーン変性プルラン、シリコーン構造含有ケイ酸化合物、及びシリコーンデンドリマーからなる群から選ばれる１種以上であり、
前記方法（１）により測定される変形割合が０．５以上１以下であり、
前記組成物中の成分（Ａ）の含有量が０．１質量％以上３０質量％以下であり、
成分（Ｂ）が炭化水素油及びシリコーン油からなる群から選ばれる１種以上であり、
成分（Ｂ）の前記揮発率が３０％以上であり、
前記組成物中の成分（Ｂ）の含有量が１質量％以上９９．９質量％以下である、＜１＞又は＜２＞に記載の方法。
＜４＞
成分（Ｂ）がイソドデカン、ヘキサメチルジシロキサン、メチルトリメチコン及び２５℃における動粘度が２ｃＳｔ以下のジメチルポリシロキサンからなる群から選ばれる１種以上である、＜１＞〜＜３＞のいずれか１に記載の方法。
＜５＞
前記組成物中の成分（Ｂ）の含有量が５質量％以上９９．５質量％以下である、＜１＞〜＜４＞のいずれか１に記載の方法。
＜６＞
成分（Ｂ）の前記揮発率（％）と、前記組成物中の成分（Ｂ）の含有量（質量％）との積を１００で除した値［揮発率（％）×含有量（質量％）／１００］が、５以上である、＜１＞〜＜５＞のいずれか１に記載の方法。
＜７＞
前記方法（２）により求められるマンドレルの最小直径（ｍｍ）に対する、前記方法（１）により求められる変形割合の比率［（変形割合）／（マンドレルの最小直径）］が０．０１以上０．５以下である、＜１＞〜＜６＞のいずれか１に記載の方法。
＜８＞
前記組成物中の成分（Ａ）の含有量が１質量％以上２０質量％以下である、＜１＞〜＜７＞のいずれか１に記載の方法。
＜９＞
成分（Ｂ）の前記揮発率が４５％以上である、＜１＞〜＜８＞のいずれか１に記載の方法。
＜１０＞
成分（Ｂ）がヘキサメチルジシロキサン及び２５℃における動粘度が１ｃＳｔ以下のジメチルポリシロキサンからなる群から選ばれる１種以上である、＜１＞〜＜９＞のいずれか１に記載の方法。
＜１１＞
前記組成物中の成分（Ｂ）の含有量が２０質量％以上９９．５質量％以下である、＜１＞〜＜１０＞のいずれか１に記載の方法。
【００６３】
＜１２＞
成分（Ｂ）の前記揮発率（％）と、前記組成物中の成分（Ｂ）の含有量（質量％）との積を１００で除した値［揮発率（％）×含有量（質量％）／１００］が２０以上である、＜１＞〜＜１１＞のいずれか１に記載の方法。
＜１３＞
成分（Ａ）がノルボルナン構造含有シリコーン変性ポリマー及びシリコーン変性プルランからなる群から選ばれる１種以上である、＜１＞〜＜１２＞のいずれか１に記載の方法。
＜１４＞
前記方法（２）により行われる円筒形マンドレル法による耐屈曲性試験において、前記ポリマーの膜にクラックが発生しない円筒形マンドレルの最小直径が２ｍｍ以上１２ｍｍ以下である、＜１＞〜＜１３＞のいずれか１に記載の方法。
＜１５＞
前記方法（１）により測定される変形割合が０．８５以上１以下である、＜１＞〜＜１４＞のいずれか１に記載の方法。
＜１６＞
前記方法（２）により求められるマンドレルの最小直径（ｍｍ）に対する、前記方法（１）により求められる変形割合の比率［（変形割合）／（マンドレルの最小直径）］が０．１０以上０．５以下である、＜１＞〜＜１５＞のいずれか１に記載の方法。
＜１７＞
成分（Ｂ）の前記揮発率が８０％以上である、＜１＞〜＜１６＞のいずれか１に記載の方法。
＜１８＞
成分（Ｂ）がヘキサメチルジシロキサンである、＜１＞〜＜１７＞のいずれか１に記載の方法。
＜１９＞
前記組成物中の成分（Ｂ）の含有量が３５質量％以上９９質量％以下である、＜１＞〜＜１８＞のいずれか１に記載の方法。
＜２０＞
成分（Ｂ）の前記揮発率（％）と、前記組成物中の成分（Ｂ）の含有量（質量％）との積を１００で除した値［揮発率（％）×含有量（質量％）／１００］が、４５以上である、＜１＞〜＜１９＞のいずれか１に記載の方法。
＜２１＞
成分（Ａ）がノルボルナン構造含有シリコーン変性ポリマーである、＜１＞〜＜２０＞のいずれか１に記載の方法。
【００６４】
＜２２＞
ノルボルナン構造含有シリコーン変性ポリマーが下記式（６）で表されるシリコーン変性ポリノルボルネンである、＜２１＞に記載の方法。
【化２０】
2020067359.tif 000021
式中、ｅ、ｆは繰り返し単位数であり、それぞれ独立に１以上の整数である。
＜２３＞
前記式（６）中のｅとｆの割合が、ｅ／ｆ＝２０／８０〜９０／１０（ｍｏｌ／ｍｏｌ）である、＜２２＞に記載の方法。
＜２４＞
前記方法（２）により行われる円筒形マンドレル法による耐屈曲性試験において、前記ポリマーの膜にクラックが発生しない円筒形マンドレルの最小直径が３ｍｍ以上５ｍｍ以下である、＜１＞〜＜２３＞のいずれか１に記載の方法。
＜２５＞
前記方法（１）により測定される変形割合が０．９５以上１以下である、＜１＞〜＜２４＞のいずれか１に記載の方法。
＜２６＞
前記方法（２）により求められるマンドレルの最小直径（ｍｍ）に対する、前記方法（１）により求められる変形割合の比率［（変形割合）／（マンドレルの最小直径）］が０．１５以上０．４以下である、＜１＞〜＜２５＞のいずれか１に記載の方法。
＜２７＞
成分（Ａ）がノルボルナン構造含有シリコーン変性ポリマー及びシリコーン変性プルランからなる群から選ばれる１種以上であり、
前記方法（１）により測定される変形割合が０．８５以上１以下であり、
前記方法（２）により行われる円筒形マンドレル法による耐屈曲性試験において、前記ポリマーの膜にクラックが発生しない円筒形マンドレルの最小直径が２ｍｍ以上１２ｍｍ以下であり、
前記方法（２）により求められるマンドレルの最小直径（ｍｍ）に対する、前記方法（１）により求められる変形割合の比率［（変形割合）／（マンドレルの最小直径）］が０．１０以上０．５以下であり、
前記組成物中の成分（Ａ）の含有量が１質量％以上２０質量％以下であり、
成分（Ｂ）がヘキサメチルジシロキサン及び２５℃における動粘度が１ｃＳｔ以下のジメチルポリシロキサンからなる群から選ばれる１種以上であり、
成分（Ｂ）の前記揮発率が４５％以上であり、
前記組成物中の成分（Ｂ）の含有量が２０質量％以上９９質量％以下である、＜１＞〜＜３＞のいずれか１に記載の方法。
＜２８＞
成分（Ａ）がノルボルナン構造含有シリコーン変性ポリマー及びシリコーン変性プルランからなる群から選ばれる１種以上であり、
前記方法（１）により測定される変形割合が０．８５以上１以下であり、
前記方法（２）により行われる円筒形マンドレル法による耐屈曲性試験において、前記ポリマーの膜にクラックが発生しない円筒形マンドレルの最小直径が２ｍｍ以上１２ｍｍ以下であり、
前記組成物中の成分（Ａ）の含有量が１質量％以上２０質量％以下であり、
成分（Ｂ）がヘキサメチルジシロキサン及び２５℃における動粘度が１ｃＳｔ以下のジメチルポリシロキサンからなる群から選ばれる１種以上であり、
成分（Ｂ）の前記揮発率が４５％以上であり、
前記組成物中の成分（Ｂ）の含有量が２０質量％以上９９質量％以下であり、
成分（Ｂ）の前記揮発率（％）と、前記組成物中の成分（Ｂ）の含有量（質量％）との積を１００で除した値［揮発率（％）×含有量（質量％）／１００］が２０以上である、＜１＞〜＜３＞のいずれか１に記載の方法。
＜２９＞
成分（Ａ）がノルボルナン構造含有シリコーン変性ポリマー及びシリコーン変性プルランからなる群から選ばれる１種以上であり、
前記方法（１）により測定される変形割合が０．８５以上１以下であり、
前記方法（２）により行われる円筒形マンドレル法による耐屈曲性試験において、前記ポリマーの膜にクラックが発生しない円筒形マンドレルの最小直径が２ｍｍ以上１２ｍｍ以下であり、
前記方法（２）により求められるマンドレルの最小直径（ｍｍ）に対する、前記方法（１）により求められる変形割合の比率［（変形割合）／（マンドレルの最小直径）］が０．１０以上０．５以下であり、
前記組成物中の成分（Ａ）の含有量が１質量％以上２０質量％以下であり、
成分（Ｂ）がヘキサメチルジシロキサン及び２５℃における動粘度が１ｃＳｔ以下のジメチルポリシロキサンからなる群から選ばれる１種以上であり、
成分（Ｂ）の前記揮発率が４５％以上であり、
前記組成物中の成分（Ｂ）の含有量が２０質量％以上９９質量％以下であり、
成分（Ｂ）の前記揮発率（％）と、前記組成物中の成分（Ｂ）の含有量（質量％）との積を１００で除した値［揮発率（％）×含有量（質量％）／１００］が２０以上である、＜１＞〜＜３＞のいずれか１に記載の方法。
＜３０＞
成分（Ａ）がノルボルナン構造含有シリコーン変性ポリマーであり、
前記方法（１）により測定される変形割合が０．９５以上１以下であり、
前記方法（２）により行われる円筒形マンドレル法による耐屈曲性試験において、前記ポリマーの膜にクラックが発生しない円筒形マンドレルの最小直径が３ｍｍ以上５ｍｍ以下であり、
前記方法（２）により求められるマンドレルの最小直径（ｍｍ）に対する、前記方法（１）により求められる変形割合の比率［（変形割合）／（マンドレルの最小直径）］が０．１５以上０．４以下であり、
前記組成物中の成分（Ａ）の含有量が１質量％以上２０質量％以下であり、
成分（Ｂ）がヘキサメチルジシロキサンであり、
前記組成物中の成分（Ｂ）の含有量が３５質量％以上９９質量％以下である、＜１＞〜＜３＞のいずれか１に記載の方法。
＜３１＞
成分（Ａ）がノルボルナン構造含有シリコーン変性ポリマーであり、
前記方法（１）により測定される変形割合が０．９５以上１以下であり、
前記方法（２）により行われる円筒形マンドレル法による耐屈曲性試験において、前記ポリマーの膜にクラックが発生しない円筒形マンドレルの最小直径が３ｍｍ以上５ｍｍ以下であり、
前記組成物中の成分（Ａ）の含有量が１質量％以上２０質量％以下であり、
成分（Ｂ）がヘキサメチルジシロキサンであり、
前記組成物中の成分（Ｂ）の含有量が３５質量％以上９９質量％以下であり、
成分（Ｂ）の前記揮発率（％）と、前記組成物中の成分（Ｂ）の含有量（質量％）との積を１００で除した値［揮発率（％）×含有量（質量％）／１００］が４５以上である、＜１＞〜＜３＞のいずれか１に記載の方法。
＜３２＞
成分（Ａ）がノルボルナン構造含有シリコーン変性ポリマーであり、
前記方法（１）により測定される変形割合が０．９５以上１以下であり、
前記方法（２）により行われる円筒形マンドレル法による耐屈曲性試験において、前記ポリマーの膜にクラックが発生しない円筒形マンドレルの最小直径が３ｍｍ以上５ｍｍ以下であり、
前記方法（２）により求められるマンドレルの最小直径（ｍｍ）に対する、前記方法（１）により求められる変形割合の比率［（変形割合）／（マンドレルの最小直径）］が０．１５以上０．４以下であり、
前記組成物中の成分（Ａ）の含有量が１質量％以上２０質量％以下であり、
成分（Ｂ）がヘキサメチルジシロキサンであり、
前記組成物中の成分（Ｂ）の含有量が３５質量％以上９９質量％以下であり、
成分（Ｂ）の前記揮発率（％）と、前記組成物中の成分（Ｂ）の含有量（質量％）との積を１００で除した値［揮発率（％）×含有量（質量％）／１００］が４５以上である、＜１＞〜＜３＞のいずれか１に記載の方法。
＜３３＞
前記組成物が２５℃において液状である、＜１＞〜＜３２＞のいずれか１に記載の方法。
＜３４＞
前記組成物中の水の含有量が５質量％以下である、＜１＞〜＜３３＞のいずれか１に記載の方法。
【００６５】
＜３５＞
前記組成物を皮膚のシワ周辺部に適用する方法であり、該シワ周辺部において該組成物を適用する領域が、シワの方向と交差する領域の少なくとも一部を含む、＜１＞〜＜３４＞のいずれか１に記載の方法。
＜３６＞
前記領域が、シワの方向に沿った領域である、＜３５＞に記載の方法。
＜３７＞
前記領域が、シワを挟んだ両側である、＜３５＞又は＜３６＞に記載の方法。
＜３８＞
前記領域に前記組成物を面状、帯状、線状又はドット状に塗布する＜３５＞〜＜３７＞のいずれか１に記載の方法。
＜３９＞
前記シワ改善方法が、成分（Ａ）の収縮作用によりシワ周辺部の皮膚を引っ張って伸ばし、非侵襲で皮膚の形状を制御する方法である、＜１＞〜＜３８＞のいずれか１に記載の方法。
【実施例】
【００６６】
以下、本発明を実施例により説明するが、本発明は実施例の範囲に限定されない。なお本実施例において、各種測定及び評価は以下の方法により行った。【００６７】
（数平均分子量Ｍｎ）
ポリマーの数平均分子量は、ポリスチレンを標準物質としたゲルろ過クロマトグラフィー（ＧＰＣ）法により、以下の条件で測定した。
測定装置：ＨＬＣ−８３２０ＧＰＣ（東ソー（株）製）
カラム：Ｋ−８０６Ｌ（Ｓｈｏｄｅｘ製）、２本直列
検出器：ＲＩ
溶離液：１ｍｍｏｌ／Ｌ−ファーミンＤＭ２０（花王（株）製）／ＣＨＣｌ３
流量：１．０ｍＬ／ｍｉｎ
カラム温度：４０℃【００６８】
（変形割合）
各例の組成物に使用するポリマーの１０質量％ヘキサメチルジシロキサン溶液を調製した。この溶液０．００５ｇを、図１（ａ）に示す、幅（Ｗ）２０ｍｍ×長さ（Ｌ０）１００ｍｍ×厚さ０．０３ｍｍのポリエチレンシート１（エンシュー化成工業（株）製「ＬＬフィルム」）の片面に、ポリエチレンシート１の短辺の一端１ａから長さ方向に向けて幅２０ｍｍ×長さ５０ｍｍの範囲（図１（ａ）に示す２の部分）に塗布し、４０℃に設定した恒温槽中で１０分乾燥させた。乾燥後のポリエチレンシート（図１（ｂ））において、前記溶液を塗布した部分のポリエチレンシートの長さをＬ１（５０ｍｍ）、乾燥後に収縮により変形（カール）した部分のポリエチレンシートの長さをＬ２とし、Ｌ２／Ｌ１を算出して、この値をポリマーの変形割合とした。Ｌ２はポリエチレンシート１の２本の長辺上で計測した値の平均値とした。【００６９】
（耐屈曲性）
各例の組成物に使用するポリマーの３０質量％ヘキサメチルジシロキサン溶液を調製した。この溶液を、２００μｍのアプリケーターを用いて幅５０ｍｍ×長さ１００ｍｍ×厚さ０．１ｍｍのポリエチレンテレフタレートフィルム（東レ（株）製「ルミラー１００Ｔ６０」）に塗布し、４０℃に設定した恒温槽中で１２０分乾燥させてポリマー膜付きフィルム（試験片）を作製した。
得られた試験片を用いて、ＪＩＳ  Ｋ５６００−５−１：１９９９で規定する円筒形マンドレル法に準拠して耐屈曲性試験を行った。タイプ１の折り曲げ試験装置（エリクセン社製屈曲試験機、Ｍｏｄｅｌ  ２６６）を使用し、試験片のポリマー膜側の面が外側になるようにして、直径３２ｍｍ、２５ｍｍ、２０ｍｍ、１６ｍｍ、１２ｍｍ、１０ｍｍ、８ｍｍ、６ｍｍ、４ｍｍ、３ｍｍ、及び２ｍｍの円筒マンドレルを用いて直径の大きい円筒形マンドレルから順次耐屈曲性試験を行った。ポリマー膜にクラックが発生した時点で試験を終了し、クラックが発生しなかった円筒形マンドレルの最小直径（ｍｍ）を耐屈曲性の値とした。この値が小さいほど耐屈曲性に優れることを意味する。【００７０】
（揮発率）
試料０．５ｇを直径４０ｍｍのガラス製シャーレに入れ、１気圧下、６０％Ｒ．Ｈ．の環境下で、４０℃に設定したホットプレート上に３０分静置して乾燥させた。乾燥前の試料質量をＷ０（ｇ）、乾燥後の試料質量をＷ１（ｇ）とし、｛（Ｗ０−Ｗ１）／Ｗ０｝×１００の値を揮発率（％）とした。この値が大きいほど揮発速度が速く、乾燥しやすいことを意味する。【００７１】
（シワ改善効果）
図２（ｃ）の形態で、被験者の顔の半面の口元の法令線を挟むように各例の組成物０．２ｇを指で塗布した。室温（２５℃）で１０分乾燥させた後、専門評価者が下記５段階の基準でシワ改善効果を評価した。
５：シワがかなり薄くなった
４：シワが薄くなった
３：シワがやや薄くなった。
２：シワが残ってあまり変わらない
１：変化なし【００７２】
実施例１〜１６、比較例１、２（組成物の製造及び評価）
表１に示す全成分を配合してディスパーで均一に混合し、表１に示す組成物を調製した。得られた組成物を用いて、前記方法で皮膚のシワ改善評価を実施した。結果を表１に示す。なお、表１に記載した配合量は各成分の有効成分量（質量％）である。【００７３】
【表１】
2020067359.tif 000022
【００７４】
表１の配合成分は下記である。
＊１：信越化学工業（株）製「ＮＢＮ−３０−ＩＤ」（下記式（６）においてｅ／ｆ＝６０／４０（ｍｏｌ／ｍｏｌ）、Ｍｎ＝３６万のノルボルネン／トリス（トリメチルシロキシ）シリルノルボルネン）コポリマーのイソドデカン溶液、有効分濃度：３０質量％）を５０℃で１２時間減圧乾燥し、得られた固形分を使用した。
【化２１】
2020067359.tif 000023
【００７５】
＊２：信越化学工業（株）製「ＴＳＰＬ−３０−ＩＤ」（トリ（トリメチルシロキシ）シリルプロピルカルバミド酸プルランのイソドデカン溶液、有効分濃度：３０質量％）を５０℃で１２時間減圧乾燥し、得られた固形分を使用した。
＊３：モメンティブ・パフォーマンス・マテリアルズ・ジャパン合同会社製「ＸＳ６６−Ｂ８２２６」（トリフルオロプロピルジメチル／トリメチルシロキシケイ酸のシクロペンタシロキサン溶液、有効分濃度：５０質量％）を５０℃で１２時間減圧乾燥し、得られた固形分を使用した。
＊４：信越化学工業（株）製「Ｘ２１−５５９５」（トリメチルシロキシケイ酸のイソドデカン溶液、有効分濃度：６０質量％）を５０℃で１２時間減圧乾燥し、得られた固形分を使用した。
＊５：信越化学工業（株）製「ＫＰ−５５０」（アクリルポリマーとジメチルポリシロキサンからなるグラフト共重合体のイソドデカン溶液、有効分濃度：４０質量％）を５０℃で１２時間減圧乾燥し、得られた固形分を使用した。
＊６：信越化学工業（株）製、「ＫＦ−９６Ｌ−０．６５ｃｓ」、ヘキサメチルジシロキサン
＊７：信越化学工業（株）製、「ＫＦ−９６Ｌ−１ｃｓ」、オクタメチルトリシロキサン
＊８：信越化学工業（株）製、「ＫＦ−９９５」、デカメチルシクロペンタシロキサン
＊９：比較例１に記載の揮発率（％）は、成分（Ｂ）以外の揮発性油であるデカメチルシクロペンタシロキサンの揮発率である。【００７６】
シワ改善効果について、実施例１の結果を図５、比較例２の結果を図６に示す。図５（ａ）及び図６（ａ）は組成物を適用する前の法令線周辺部の写真であり、図５（ｂ）及び図６（ｂ）は組成物を適用した後の法令線周辺部の写真である。図５に示すように、実施例１の方法によれば法令線及びその周辺部の小ジワが目立たなくなっているのに対し、図６に示す比較例２では改善効果が見られなかった。
【産業上の利用可能性】
【００７７】
本発明の方法によれば、非侵襲で皮膚の形状を制御し、皮膚のシワを目立たなくすることができる。
【図面の簡単な説明】
【００７８】
【図１】方法（１）によるポリマーの変形割合（Ｌ２／Ｌ１）の評価方法の説明図である。
【図２】シワ（法令線）の周辺部の皮膚に組成物を面状又は帯状に塗布した形態の一例である。
【図３】シワ（法令線）の周辺部の皮膚に組成物を線状に塗布した形態の一例である。
【図４】シワ（法令線）の周辺部の皮膚に組成物をドット状に塗布した形態の一例である。
【図５】実施例１のシワ改善効果を示す写真である。
【図６】比較例２のシワ改善効果を示す写真である。
【符号の説明】
【００７９】
１      ポリエチレンシート  
１ａ    ポリエチレンシート１の短辺の一端
２      ポリマー溶液を塗布した部分
【図１】
2020067359.tif 000024
【図２】
2020067359.tif 000025
【図３】
2020067359.tif 000026
【図４】
2020067359.tif 000027
【図５】
2020067359.tif 000028
【図６】
2020067359.tif 000029
【国際調査報告】
2020067359.tif 000030
2020067359.tif 000031
2020067359.tif 000032
2020067359.tif 000033
2020067359.tif 000034
2020067359.tif 000035